(57)【特許請求の範囲】
【請求項１】
基板を用意し、ベルジャ内に酸素ガスを導入し、圧力を0.01〜１Paに制御して発生させた高周波プラズマ雰囲気中で、ルツボ内のMgxZn1-x（ただし、０＜ｘ＜１）合金又は該合金に少量のZnを加えて融合することによりその組成比を調整した合金からなる蒸着材料を加熱して蒸発させ、前記高周波プラズマ雰囲気中に含まれる原子と結合させ、前記基板上にMgaZn1-aO（ただし、０＜ａ＜１）単結晶薄膜を成長させて成膜することを特徴とするMgaZn1-aO単結晶薄膜の作製方法。
【請求項２】
前記基板はZnO単結晶基板であることを特徴とする請求項１に記載のMgaZn1-aO単結晶薄膜の作製方法。
【請求項３】
前記基板はMgbZn1-bO（ただし、０＜ｂ≦１）単結晶基板であることを特徴とする請求項１に記載のMgaZn1-aO単結晶薄膜の作製方法。
【請求項４】
前記基板は、ZnO単結晶あるいはAl2O3単結晶の上に、MgcZn1-cO（ただし、０≦c≦１）バッファ層を設けた基板であることを特徴とする請求項１に記載のMgaZn1-aO単結晶薄膜の作製方法。
【請求項５】
前記基板を３００℃〜１０００℃に加熱することを特徴とする請求項１から４のいずれか一項に記載のMgaZn1-aO単結晶薄膜の作製方法。
【請求項６】
前記MgaZn1-aO（ただし、０＜ａ＜１）単結晶薄膜におけるキャリア濃度が１０１５／ｃｍ３〜１０２０／ｃｍ3であることを特徴とする請求項１から５のいずれか一項に記載のMgaZn1-aO単結晶薄膜の作製方法。
【請求項７】
前記ベルジャ内に導入する酸素ガスに窒素あるいは窒素酸化物を混入させ、蒸発した前記蒸着材料を前記高周波プラズマ雰囲気中に含まれる酸素及び窒素原子と結合させ、前記基板上に窒素ドープのｐ形MgaZn1-aO（ただし、０＜ａ＜１）単結晶薄膜を成長させて成膜することを特徴とする請求項１からの５いずれか一項に記載のMgaZn1-aO単結晶薄膜の作製方法。
【請求項８】
前記ドープする窒素の濃度が２×１０１７／ｃｍ３〜１０２１／ｃｍ3であることを特徴とする請求項７に記載のMgaZn1-aO単結晶薄膜の作製方法。
【発明の詳細な説明】
【技術分野】
【０００１】
この発明は、MgaZn1-aO単結晶薄膜の作製方法に関する。
【背景技術】
【０００２】
MgaZn1-aOは、亜鉛ZnとマグネシウムMgの割合により、バンドギャップエネルギーを約３.３〜７.８eVに制御できる半導体である。また、励起子結合エネルギーが６０〜１１５meVと極めて高く、原材料が安価であり、環境や人体に無害であるなどの特徴を有し、高効率・低消費電力で環境性に優れた紫外線から青色光の発光デバイスに応用できる可能性がある材料である。
【０００３】
MgaZn1-aOは多くの研究者により研究が行われている。MgZnOの主な作製方法は、ＰＬＤ法（パルスレーザ堆積法）やＭＢＥ(分子線エピタキシー)法などであり、非特許文献１〜４などに記載されている。
非特許文献１ではＭＢＥ法によってMgOバッファ層をc-Al2O3上に設けた基板を用いて作製したZnMgO薄膜の微細構造を報告している。
【０００４】
非特許文献２ではＰＬＤ法によって抵抗率が１０−３ Ωｃｍ以下のAlドープMgZnO薄膜のバンドギャップエネルギーを３．５〜３．９７ eVの範囲で制御できたことを報告している。非特許文献３ではＭＢＥ法によってZnMgOのホトルミネッセンスのドナー束縛励起子発光の光子エネルギーを3.360 eV〜3.686 eVの範囲で制御できたことを報告している。
非特許文献４では、ＰＬＤ法によってZnMgOのバンドギャップエネルギーを約3.3〜4.15 eVの範囲で制御できたことを報告している。
【０００５】
【非特許文献１】Z. Vashaei、外４名、“Ahigh-resolution electron microscopy study of MgxZn1-xOfilms grown on MgO/c-sapphire ”、phys. stat. sol. (c)3、2006年、第４号、p．1042−1045
【非特許文献２】K. Matsubara、外６名、“Band-gap modified Al-doped Zn1-xMgxO transparent conducting films deposited by pulsed laser deposition”、APPLIFD PHYSICS LETTERS、2004年８月２３日、第８５巻、第８号、p．1374−1376
【非特許文献３】K. Ogata、外７名、“ZnOand ZnMgO growth on a-plane sapphire by molecular beam epitaxy”Journal ofCrystal Growth 251、2003年、p．623−627.
【非特許文献４】A. Ohtomo、外8名、“MgxZn1-xOas a II-VI widegap semiconductor alloy”、APPLIFD PHYSICS LETTERS、1998年5月１１日、第７２巻、第１９号、. p．2466−2468.
【発明の開示】
【発明が解決しようとする課題】
【０００６】
しかし、ＰＬＤ法やＭＢＥ法では装置コストが高く、しかも大面積の薄膜形成が困難であるなど、工業的な量産化には困難な点が多い。また、ＰＬＤ法では作製する膜の不純物濃度は原料となるターゲットの純度に依存するため、不純物濃度の極めて低い薄膜の形成は困難であった。そして、ZnMgO薄膜中のMgの濃度はターゲットに依存するため、Mgの濃度を制御するためにはそれぞれMg濃度が異なるターゲットを用意しなくてはならない。そのため、ZnMgO薄膜を用いた素子の量産は非常に難しく、実現されていない。また、高品質なZnO薄膜と比較し、それと同等のZnMgO薄膜が得られたという報告もほとんどない。
【０００７】
この発明は、上述のような状況に鑑みてなされたものであり、高品質でMg濃度を容易に制御できるMgaZn1-aOの単結晶薄膜を容易に量産できるようにすることを目的とする。
【課題を解決するための手段】
【０００８】
この発明によるMgaZn1-aO単結晶薄膜の作製方法は、上記の目的を達成するため、基板を用意し、ベルジャ内に酸素ガスを導入し、圧力を0.01〜１Paに制御して発生させた高周波プラズマ雰囲気中で、ルツボ内のMgxZn1-x（ただし、０＜ｘ＜１）合金又は該合金に少量のZnを加えて融合することによりその組成比を調整した合金からなる蒸着材料を加熱して蒸発させ、それを上記高周波プラズマ雰囲気中に含まれる原子と結合させ、上記基板上にMgaZn1-aO（ただし、０＜ａ＜１）単結晶薄膜を成長させて成膜することを特徴とする。
【０００９】
上記の方法で作製したMgaZn1-aO単結晶薄膜のキャリア濃度は、成膜時に酸素流量、プラズマ出力、および基板温度を制御することにより、１０１５／ｃｍ３〜１０２０／ｃｍ3の範囲に制御できる。
【００１０】
また、この発明によりｐ形のMgaZn1-aO単結晶薄膜を作製する場合は、窒素あるいは窒素酸化物を含む酸素ガスからなる高周波プラズマ雰囲気中で、上記ルツボ内のMgxZn1-x（ただし、０＜ｘ＜１）合金又は該合金に少量のZnを加えて融合することによりその組成比を調整した合金からなる蒸着材料を加熱して蒸発させ、上記高周波プラズマ雰囲気中に含まれる酸素及び窒素原子と結合させ、上記基板上に窒素ドープのｐ形MgaZn1-aO（ただし、０＜ａ＜１）単結晶薄膜を成長させて成膜するとよい。
この場合、ドープする窒素の濃度を、２×１０１７／ｃｍ３〜１０２１／ｃｍ3にするのが好ましい。
【００１１】
いずれの場合も、上記基板としては、ZnO単結晶基板、MgbZn1-bO（ただし、０＜ｂ≦１）単結晶基板、ZnO単結晶あるいはAl2O3単結晶の上に、MgcZn1-cO（ただし、０≦c≦１）バッファ層を設けた基板のいずれかを使用するとよい。
また、その基板を３００℃〜１０００℃に加熱して成膜するのが望ましい。
【発明を実施するための最良の形態】
【００１２】
以下、この発明によるMgaZn1-aO単結晶薄膜の作製方法を実施するための最良の形態を説明する。
〔実施形態の概要〕
まず、この発明によるMgaZn1-aO単結晶薄膜の作製方法の実施形態の概要を説明する。
以下に説明する実施の形態においては、ZnO薄膜の作製において実績のある、例えば特許第３９４５７８２号公報に記載されているようなプラズマアシスト付きの反応性蒸着法を用いる。
【００１３】
この反応性蒸着法はＭＢＥ法やＰＬＤ法と比べて装置が簡素であり、装置コストが安価である。また、真空蒸着法をベースにした方法であるため、大面積の成膜が容易であり、量産化しやすい方法である。
基板にはZnOバルク単結晶基板を用いる。MgaZn1-aOはZnOと格子定数が殆ど変わらないため、高品質の薄膜を形成することが可能であり、熱膨張係数も近いため、温度の変化により発生する歪みを抑制することも可能である。近年大型のZnOバルク単結晶が育成可能になっているので入手が容易になった。また、将来的にコストが安くなると考えられる。
【００１４】
通常、ZnOバルク単結晶は抵抗率が１００Ω・cm以上であるが、ZnO単結晶育成の際にドナー不純物（Al、Fe、Gaの単独あるいはそれらの組み合わせ）を、１．０×１０１７／ｃｍ３以上ドーピングすることによって、結晶性に優れ移動度が高く、基板の抵抗率を０．５Ω・cm以下にすることが可能なため、導電性基板として使用可能である。
また、ZnO単結晶基板の代わりにMgbZn1-bO（ただし、０＜ｂ≦１）単結晶基板を用いることにより格子定数や熱膨張係数のずれも解消できるため、発生する歪みもさらに抑制することが可能であり、より好ましい。
【００１５】
基板にAl2O3単結晶基板を用いることもできるが、その場合には、MgaZn1-aOとは格子定数が大きく異なり、熱膨張係数も異なる。そこで、結晶性の良好な成長層を得るため、Al2O3単結晶上にMgcZn1-cO（ただし、０≦c≦１）のバッファ層を設けるのが望ましい。また、ZnO単結晶基板を用いる場合でも、そのZnO単結晶上にMgcZn1-cOバッファ層を設けるとよい。
【００１６】
薄膜の金属原料にはMgxZn1-x （ただし、０＜ｘ＜１）合金を使用する。これにより蒸着材料であるMgxZn1-x
合金におけるマグネシウムMgの割合を変えることにより、MgaZn1-aO の組成制御を容易に行うことが可能である。さらにMgxZn1-x
に亜鉛Znを少量加え、真空にしたチャンバ内にて融合することにより、組成比の異なる合金を用意することなく、簡単に組成比を詳細に制御することも可能である。そして、純粋な金属Mｇではなく、この合金を使用することにより、Mgの発火性、潮解性を抑制できるため、原料の取り扱いが容易になる。
【００１７】
MgaZn1-aO はZnOと同じく、n形になりやすい性質がある。その原因は十分に酸化しても過剰のZnが格子間原子として存在し、同時に電子を放出するドナーとして働くからであると考えられている。そのため、成膜時に酸素流量、プラズマ出力、および基板温度を制御することにより、１０１５／ｃｍ３〜１０２０／ｃｍ3の範囲でキャリア濃度を制御できる。今回の実施例の場合ではホール効果測定の結果よりキャリア濃度は4.37×1017/ｃｍ3であった。
【００１８】
なお、１０１５／ｃｍ３よりも低いキャリア濃度では抵抗が非常に高くなってしまい、１０２０／ｃｍ３よりも高いキャリア濃度ではトンネル効果が生じる恐れがあるため、うまく接合を作製できない可能性があり好ましくない。
このように、蒸着材料にMgxZn1-x合金を使用して、反応性蒸着法でMgaZn1-aO単結晶薄膜を作製した研究はこれまで報告されていない。
【００１９】
〔使用する反応性蒸着装置〕
図１に、この発明の方法によってMgaZn1-aO単結晶薄膜を製造するために使用するプラズマアシスト付きの反応性蒸着法を用いた結晶成長装置（以下、「反応性蒸着装置」という）を示す。
【００２０】
この反応性蒸着装置は、気体供給口７と排気口９を有するベルジャ１０と、その排気口９からベルジャ１０内の気体を排気してベルジャ内を真空状態に保つ図示していない真空ポンプを含む。気体供給口７からは酸素と窒素をベルジャ１０内に導入する。
ベルジャ１０内に導入する原料ガスは、酸素ガスではＧ３グレード以上のボンベガス（純度99.9％以上）を、窒素ガスも同様にＧ３グレード以上のボンベガス（純度99.9995％以上）を使用する。これより下のグレードでは不純物濃度が大きくなり、電気的特性や結晶性の劣化が起こる恐れがある。
【００２１】
ベルジャ１０内には、薄膜成長の下地となるｎ形ZnOバルク単結晶基板（以下、単に「基板」とも称す）２を保持する専用の基板マスク３と、基板２を加熱するためのヒータ１を取り付けてあり、基板温度を確認するための温度センサ１１を備えている。
【００２２】
ベルジャ１０内にはまた、亜鉛ZnとマグネシウムMgの合金であるMgxZn1-x（ただし、０＜ｘ＜１）合金からなる蒸着材料を供給するルツボ６が設けられ、そのルツボ６にはそれを加熱し、上記MgxZn1-x合金を蒸発させるためのルツボヒータ８が取り付けられており、その加熱温度を確認するための温度センサ１２も備えている。
さらに、ルツボ６の上方にはシャッタ５を備えており、そのシャッタ５とルツボ６との間にプラズマ発生用コイル４を配置し、ベルジャ１０外に設けた図示しない高周波電源によって高周波電流が流されるようになっている。
【００２３】
〔MgaZn1-aO単結晶薄膜の成膜工程〕
次に、この反応性蒸着装置を使用して、ｎ形ZnOバルク単結晶基板上にMgaZn1-aO単結晶薄膜を成膜する工程について、詳細に説明する。
蒸着材料のMgxZn1-x合金は純度99.99％以上の金属粒子を使用する。これより低い純度では不純物濃度が大きくなり、電気的特性や結晶性の劣化が起こる恐れがある。また、このMgxZn1-x合金の組成比は今回の実施例の場合、x＝０．３とした。これにZn（純度99.9999％以上）を適当な量加えて融合し、組成比を調整する。
【００２４】
ベルジャ１０内は、図示していない真空ポンプにより薄膜作製時の真空状態に保たれる。ベルジャ１０内での薄膜成長や真空度等については、図示していない制御パネルによって適宜制御される。また、プラズマ発生用のコイル４に供給する高周波（ＲＦ）電力の出力等も、同様に制御パネルによって適宜制御される。
【００２５】
そしてまず、図１に示した反応性蒸着装置におけるベルジャ１０内の所定の位置に、ｎ形ＺｎＯバルク単結晶基板２を亜鉛面が膜の付着面になるように専用の基板マスク３に取り付け、蒸着材料であるMgxZn1-x（ただし、０＜ｘ＜１）合金（サイズ０．５〜５ｍｍ、純度99.99%以上）をルツボ６内に定量詰める。
【００２６】
次に、反応性蒸着装置のベルジャ１０内を真空ポンプにより、１．０〜４．０×１０−４Ｐａ（パスカル）程度まで真空状態に引く。真空度が低いと成膜した膜中の不純物の含有率が高くなり、また、原料分子が基板２に達するのに残留気体が邪魔になるため結晶性が悪くなる。
【００２７】
その真空状態で基板加熱用ヒータ１によって基板２を成膜時の温度またはそれよりも高い温度に加熱して一定時間保持することによって、基板２の成膜面をサーマルクリーニングした後、基板２の加熱温度を成膜温度に調整する。その成膜温度は３００〜１０００℃の間とする。３００℃より低いと結晶性が著しく悪くなり、１０００℃を超えると成膜できなくなる。
【００２８】
このように基板２の加熱温度を成膜温度に調整した後、ルツボヒータ８に通電する図示しない電源をオンにし、ルツボ６内の蒸着材料であるMgxZn1-x合金を加熱して蒸発させる。ルツボ６の加熱温度は３００〜７００℃の間で行う。３００℃より低いとＺｎ及びMgが蒸発せず、また７００℃より高い条件では成膜レートが高くなりすぎて、結晶性が著しく悪くなる。
【００２９】
次に、もうひとつの原料である酸素（ボンベガス）を気体供給口７からベルジャ１０内に導入し、高周波電源を起動してプラズマ発生用コイル４に高周波電力を印加して、高周波プラズマを発生させる。プラズマ出力は１０〜２５０Ｗの間で行う。１０Ｗより低いと成膜できず、また２５０Ｗより高いとプラズマによるダメージにより欠陥が発生する恐れがあるため好ましくない。
【００３０】
ドーピングを行ってｐ形薄膜の成膜を行う場合は、ドーピング材である窒素あるいは窒素酸化物（N2O、NO、NO２など）のガス（ボンベガス）を酸素ガスに混入させて高周波プラズマ雰囲気でドーピングを行う。
ドープする窒素の濃度は、２×１０１７／ｃｍ３〜１０２１／ｃｍ3の範囲にするとよい。ドープする窒素の濃度の範囲を上記の範囲にする理由は、ドープする窒素の濃度がこれより大きくなると結晶性が悪くなり、逆に小さいとキャリア濃度が低くなってｐ形層の抵抗が高くなってしまうためである。
【００３１】
酸素と窒素はマスフローで流量を制御し、ベルジャ１０の内圧が１．０×１０−２〜１．０Ｐａになるように調整する。この圧力にするのは、成膜レートが高くかつ結晶性がよく、ドーピングもスムーズに行われる条件であり、１．０×１０−２Ｐａより低いと酸素及び窒素が少なくなるため、MgaZn1-aO が効率よく合成されず膜がうまくできないか、またはドーピング量が少なくなりｐ形の特性が出ない。また、１．０Ｐａより大きい場合は、原料のＺｎおよびMｇが酸化して反応が進まなくなる。
【００３２】
酸素と窒素は分圧にて窒素：酸素＝1：０．５〜５になるようにしてから、ルツボ６の上方のシャッタ５を開け、MgxZn1-x合金からなる蒸着材料を加熱して蒸発させ、高周波プラズマ雰囲気中に含まれる酸素及び窒素原子と基板２上で結合させ、窒素ドープのｐ形MgaZn1-aO（ただし、０＜ａ＜１）単結晶薄膜を成長させて成膜する。
酸素と窒素の分圧比を上記の範囲にする理由は、窒素の割合がこれより大きくなると結晶性が悪くなり、逆に小さいとキャリア濃度が低くなってｐ形層の抵抗が高くなってしまうためである。成膜時間は３０〜１８０分の間とし、膜厚は０．２〜１．０μｍとする。成膜時間はこの膜厚を得るために必要な時間である。
【００３３】
成膜時間終了後、シャッタ５を閉め、ルツボ６と基板２の加熱を停止し、プラズマ発生用の高周波電源もＯＦＦにし、酸素と窒素の導入も停止する。基板２及びルツボ６の温度が下がったところで、MgaZn1-aO単結晶薄膜が形成されたサンプルである基板２を取り出す。
このようにして、高品質なMgaZn1-aOの単結晶薄膜を容易に量産することができ、そのMg濃度も容易に制御できる。
【００３４】
上述の実施例は、基板としてZnO単結晶基板のうちn形 ZnOバルク単結晶基板を使用した例であるが、ｐ形ZnOバルク単結晶基板を使用しても、この発明による方法でMgaZn1-aO単結晶薄膜の成膜が可能である。また、前述したMgbZn1-bO（ただし、０＜ｂ≦１）単結晶基板や、ZnO単結晶あるいはAl2O3単結晶の上にMgcZn1-cO（ただし、０≦c≦１）のバッファ層を設けた基板などを使用しても、同様にその基板上にMgaZn1-aO単結晶薄膜を成膜することができる。
【００３５】
〔作製したMgZnO膜の評価〕
上記の条件で成膜したMgaZn1-aO（ただし、０＜ａ＜１）単結晶薄膜（以下、「ZnMgO薄膜」という）の評価を行った。
図２は、この発明によってZnO単結晶基板上に成膜したZnMgO薄膜のX線回折（ＸＲＤ）逆格子空間マップの測定結果を示す。その測定にはPhilips社製の薄膜材料結晶性解析Ｘ線回折装置であるX’ pert ＭＲＤを使用した。
【００３６】
この図２から分るように、基板であるZnOの（０００２）面のピークＰ１と作製した薄膜であるZnMgOの（０００２）面のピークＰ２が観察されている。スポットが扁平に伸びているのは装置の光学系の広がりのためである。ZnMgOの薄膜において他の配向面は観察されず、エピタキシャル成長しており、基板のZnO単結晶よりもわずかに広いピークとはなっているものの鋭いピークであり、結晶性は良好である。また、ZnO中にMgが取り込まれることにより、ｃ軸長が小さくなっていることが分る。これより、取り込まれたMgはZnと置換し、六方晶のZnMgO混晶が形成されていることと考えられる。
図２において、平行四辺形の枠内が測定範囲を示しており、曲線はその測定結果を示している。また、横軸のＱｘ、縦軸のはＱｙは逆格子単位（reciprocal lattice unit）×１０４〔rlu〕を示している。
【００３７】
図３は、ZnO単結晶基板上に作製したZnMgO薄膜のX線回折（ＸＲＤ）における2θ−ωスキャンの結果である。横軸は2θ（deg.）であり、縦軸はX線回折強度（Intensity）（a.u.）である。a.u.は任意単位でありX線回折強度の相対的な強度を示す。34.42
(deg.) のピークＰ１は基板であるZnOの （０００２）面 のピークであり、34.46 (deg.) のピークＰ２は作製したZnMgOの薄膜のピークである。
【００３８】
ZnMgOの薄膜において他の配向面は観察されず、エピタキシャル成長しており、基板のZnO単結晶よりもわずかに広いピークとはなっているものの鋭いピークであり、結晶性は良好である。また、ZnO中にMgが取り込まれることにより、ｃ軸長が小さくなっている。これより、取り込まれたMgはZnと置換し、六方晶のZnMgO混晶が形成されていると考えられる。
【００３９】
図４は、ZnO単結晶基板上に作製したZnMgO薄膜の原子間力顕微鏡（ＡＦＭ：Atomic Force Microscope）による表面観察を行った結果を示している。(ａ)は１０×１０ μm2の範囲で観察しており、(ｂ)は２×２ μm2で観察している。自乗平均面粗さ（ＲＭＳ：Root Mean Square）の値が約２ｎｍであり、非常に平坦な表面を持つ薄膜が形成できている。このことから発光ダイオードやレーザーダイオードなどへの応用において積層構造の作製が可能である。
【００４０】
図５は、ZnO単結晶とZnO単結晶基板上に作製したZnMgO薄膜の反射スペクトルを示す線図であり、横軸は光子エネルギー（Photon
energy）（eV）、縦軸は反射率Ｒ（％）である。この図５において、破線で示すZnO単結晶では光子エネルギーの約３．３ eVにバンド端の吸収が見られる。それに対して、実線で示すZnMgO薄膜においては基板であるZnO単結晶のバンド端の吸収とZnMgO薄膜のバンド端の吸収がそれぞれ光子エネルギーの約３．３
eVと３．３７ eVに観察される。これより、ZnO中に取り込まれたMgはZnと置換し、六方晶のZnMgO混晶が形成されてバンドギャップが約70 meV大きくなっていると考えられる。
【００４１】
図６は、ZnO単結晶とZnO単結晶基板上に作製したZnMgO薄膜の低温（５Ｋ）におけるホトルミネッセンススペクトルであり、横軸は光子エネルギー（Photon energy）（eV）、縦軸は発光強度（PL intensity）（a.u.）である。
この図６から判るように、線ｂで示すZnO単結晶では光子エネルギーが3.36 eV付近にシャープで強いドナー束縛励起子発光が観察される。それに対して、線ａで示すZnMgO薄膜においては基板であるZnO単結晶のシャープなドナー束縛励起子発光とZnMgO薄膜におけるブロードなドナー束縛励起子発光がそれぞれ光子エネルギーが3.36 eV付近と3.40 eV付近に観察され、約40 meV大きくなっていると考えられる。
これより、ZnO中に取り込まれたMgはZnと置換し、六方晶のZnMgO混晶が形成されてバンドギャップが約40 meV大きくなっていると考えられる。
【００４２】
図７は、ZnO単結晶基板上に作製したZnMgO薄膜のＭｇ濃度（Mg contents ）(at％)とバンドギャップエネルギーＥｇ（eV）の関係を示したグラフである。Ｍｇ濃度が0 at％のバンドギャップエネルギーが3.30 eVなのに対し、2.6 at%ではバンドギャップエネルギーが3.52 eVであり、Mgの濃度が大きくなるにつれてバンドギャップエネルギーが大きくなっていることが分る。これより、ZnO中に取り込まれたMgはZnと置換し、六方晶のZnMgO混晶が形成されてバンドギャップが約220 meV大きくなっていると考えられる。
また、この値はベガード則にほぼ従っておりMｇの濃度を増加させると図に点線で示したようにバンドギャップの値が増大すると考えられる。
【産業上の利用可能性】
【００４３】
この発明は、高品質でMg濃度を容易に制御できる量産性に優れたMgaZn1-aO（ただし、０＜ａ＜１）の単結晶薄膜の作製方法を提供する。この作製方法により作製できるMgaZn1-aO（ただし、０＜ａ＜１）の単結晶薄膜は、発光ダイオードや半導体レーザ素子、及びそれを利用する各種表示装置やプリンタなど、紫外線を発生したりそれを使用する装置等の広範な用途に利用可能である。また、紫外線センサなどの受光素子としても利用可能である。
【図面の簡単な説明】
【００４４】
【図１】この発明によるMgaZn1-aO（ただし、０＜ａ＜１）の単結晶薄膜の作製に使用する装置の模式図である。
【図２】この発明によりZnO単結晶基板上に作製したZnMgO薄膜のX線回折（ＸＲＤ）逆格子空間マップ測定結果の図である。
【図３】この発明によりZnO単結晶基板上に作製したZnMgO薄膜のＸＲＤにおける２θ−ωスキャンの結果の線図である。
【図４】この発明によりZnO単結晶基板上に作製したZnMgO薄膜のＡＦＭによる表面観察を行った結果を示す図である。
【図５】この発明によりZnO単結晶とZnO単結晶基板上に作製したZnMgO薄膜の反射スペクトルを示す線図である。
【図６】この発明によりZnO単結晶とZnO単結晶基板上に作製したZnMgO薄膜のホトルミネッセンススペクトルである。
【図７】この発明によりZnO単結晶基板上に作製したZnMgO薄膜のMg濃度とバンドギャップエネルギーの関係を示す線図である。
【符号の説明】
【００４５】
１：基板加熱用ヒータ      ２：基板      ３：基板マスク      
４：プラズマ発生用コイル      ５：シャッタ      ６：ルツボ
７：気体供給口      ８：ルツボヒータ      ９：排気口
１０：ベルジャ      １１，１２：温度センサ
【図１】
0005019326.tif 000002
【図２】
0005019326.tif 000003
【図３】
0005019326.tif 000004
【図５】
0005019326.tif 000005
【図６】
0005019326.tif 000006
【図７】
0005019326.tif 000007
【図４】
0005019326.tif 000008